(57)【要約】      （修正有）【課題】アルミニウム表面の自然酸化物を過不足なくエッチングするためのエッチング終点検出装置を提供する。【解決手段】酸を含むエッチング液４によりアルミニウム電極パッド１の自然酸化膜をエッチングする際のエッチング終点検出装置１０は、エッチング液４中に光を照射する発光素子６と、上記光の透過光を受光する受光素子１１と、アンプ１２と、コンパレータ１３とを備えている。アルミニウム電極パッド１とエッチング液４との反応により水素ガス５が発生すると、上記透過光は低下し、振動する。受光素子１１の出力はアンプ１２によって増幅され、コンパレータ１３によって透過光量低下後の電圧を弁別される。あるいは、コンパレータ１３に代えてスペクトルアナライザによって透過光量振動時の電圧を弁別される。よって、エッチング終点検出装置１０は、自然酸化膜のエッチングの終点を検出することができる。【選択図】図１
2010129884.tif 000002
【特許請求の範囲】
【請求項１】
酸を含むエッチング液によりアルミニウム表面の自然酸化膜をエッチングする際の当該エッチングの終点を検出するエッチング終点検出装置であって、
上記アルミニウムと上記酸との反応により発生する水素を検知する水素検知手段と、
上記水素検知手段の出力に基づいて上記エッチングの終点を検出する検出手段とを備えていることを特徴とするエッチング終点検出装置。
【請求項２】
上記水素検知手段は、上記エッチング液における上記水素の気泡が通過する領域に光を照射する発光素子と、上記エッチング液を透過した上記光の透過光を受光する受光素子とを備えていることを特徴とする請求項１に記載のエッチング終点検出装置。
【請求項３】
上記検出手段は、上記透過光の光量が予め定めた基準値を下回った時をもって上記エッチングの終点を検出することを特徴とする請求項２に記載のエッチング終点検出装置。
【請求項４】
上記検出手段は、上記透過光の光量が、予め定めた以上に振動した時をもって上記エッチングの終点を検出することを特徴とする請求項２に記載のエッチング終点検出装置。
【請求項５】
上記検出手段は、上記受光素子の出力する電圧信号を増幅するアンプと、当該増幅された電圧信号を予め定めた電圧により弁別するコンパレータ、または当該増幅された電圧信号を予め定めた周波数成分および振幅により弁別するスペクトルアナライザとを備えていることを特徴とする請求項３または４に記載のエッチング終点検出装置。
【請求項６】
上記アルミニウムは、シリコン、炭化シリコン、窒化ガリウム、またはガリウム砒素からなる半導体基板表面に形成されたアルミニウムパターンであることを特徴とする請求項１から５までのいずれか１項に記載のエッチング終点検出装置。
【請求項７】
上記受光素子の受光する上記透過光は、上記半導体基板表面で反射した反射光であることを特徴とする請求項６に記載のエッチング終点検出装置。
【請求項８】
上記酸は、リン酸または塩酸であることを特徴とする請求項１から７のいずれか１項に記載のエッチング終点検出装置。
【請求項９】
酸を含むエッチング液によりアルミニウム表面の自然酸化膜をエッチングする際の当該エッチングの終点を検出するエッチング終点検出方法であって、
上記自然酸化膜のエッチング時に、上記アルミニウムと上記酸との反応により発生した水素の検出に基づいて当該エッチングの終点を検出することを特徴とするエッチング終点検出方法。
【発明の詳細な説明】
【技術分野】
【０００１】
本発明は、酸を含むエッチング液によりアルミニウム表面の自然酸化膜をエッチングする際の当該エッチングの終点を検出するエッチング終点検出装置およびその方法に関するものである。
【背景技術】
【０００２】
近年、半導体装置の小型化に伴い、半導体チップ（半導体装置）の高密度実装の方法について、例えばＴＣＰ（Tape Carrier Package）、ＣＯＦ（Chip On Film）、ＣＯＧ（Chip On Glass）、またはＷＬ−ＣＳＰ(Wafer level Chip Size Package)等、種々の提案がなされている。これらの方法では、半導体チップの電極パッド上にバンプと称される突起状電極を搭載し、フィルム基板やガラス基板に当該バンプを介すことによって半導体チップを実装している。
【０００３】
バンプやこれに類する半田ボールを半導体チップ上に搭載するためには、まず半導体チップ上にＵＢＭ（Under Barrier Metal）を形成することが一般的である。ＵＢＭを形成する手法としては、無電解Ｎｉメッキ法が広く用いられている。
【０００４】
無電解Ｎｉメッキ法では、アルミニウム系合金（以下、アルミニウムと記載する）層からなる電極パッド上に、まず亜鉛置換膜を形成し、その後ＵＢＭを形成するジンケート法が一般的に行われている。このジンケート法において、電極パッドに対するＵＢＭの密着性を向上させるためには、均一で緻密な亜鉛置換膜を形成することが重要である。このためには、亜鉛置換膜形成前に、電極パッド表面に生じている自然酸化膜を除去することが必要とされる。
【０００５】
例えば、特許文献１には、自然酸化膜を除去する方法として、電極パッド表面をエッチングする方法が開示されている。特許文献１に記載の方法では、電極パッドが形成された半導体チップを、予め定めた一定時間、酸に浸漬することによって、電極パッド表面をエッチングしている。
【特許文献１】特開平６−１４０４０９号公報（１９９４年５月２０日公開）
【発明の開示】
【発明が解決しようとする課題】
【０００６】
しかしながら、特許文献１に記載の方法では、エッチングは一定時間に定めて行われているため、電極パッド毎の表面状態のバラツキや、エッチング液の濃度変化等に起因して、自然酸化膜のエッチングの過不足が起こる場合がある。例えば、エッチングが少ない場合には、電極パッド上には自然酸化膜が完全に除去されずに残ってしまい、エッチングが多い場合には、電極パッドのアルミニウムが薄くなり、一部では消失してしまう。このため、どちらの場合であっても、電極パッド上に形成される亜鉛置換膜が不均一になって粗大化してしまい、ＵＢＭの密着性不足やＮｉメッキ成長不良などの問題が生じる。
【０００７】
本発明は、上述のような問題点に鑑みてなされたものであり、その目的は、自然酸化膜のエッチングを過不足なく適切に行うために、当該エッチングの終点を検出することのできるエッチング終点検出装置およびその方法を提供することにある。
【課題を解決するための手段】
【０００８】
本発明に係るエッチング終点検出装置は、酸を含むエッチング液によりアルミニウム表面の自然酸化膜をエッチングする際の当該エッチングの終点を検出するエッチング終点検出装置であって、上記問題を解決するために、上記アルミニウムと上記酸との反応により発生する水素を検知する水素検知手段と、上記水素検知手段の出力に基づいて上記エッチングの終点を検出する検出手段とを備えていることを特徴としている。
【０００９】
酸を含むエッチング液によりアルミニウム表面の自然酸化膜をエッチングする際、自然酸化膜と酸との反応によって水素が発生することはない。一方、自然酸化膜のエッチングが完了した後、そのままエッチングが続く状態にあれば、自然酸化膜の除去された状態のアルミニウムが続いてエッチングされる。このとき、アルミニウムと酸との反応によって水素が発生する。
【００１０】
上記構成によれば、水素検知手段が、アルミニウムのエッチングにより発生する水素を検知し、この水素検知手段の出力に基づいて、検出手段が自然酸化膜のエッチングの終点を検出する。したがって、本発明に係るエッチング終点検出装置は、エッチング処理中の水素ガス発生によって自然酸化膜のエッチングの終点を検出することができる。
【００１１】
本発明に係るエッチング終点検出装置を自然酸化膜のエッチングの際に用いれば、当該エッチングを過不足なく適切に行うことができる。
【００１２】
また、本発明に係るエッチング終点検出装置において、上記水素検知手段は、上記エッチング液において上記水素の気泡が通過する領域に光を照射する発光素子と、上記エッチング液を透過した上記光の透過光を受光する受光素子とを備えていることが好ましい。
【００１３】
自然酸化膜のエッチングの際、当該エッチングが完了した後にアルミニウムがエッチングさると、水素は気泡として発生する。
【００１４】
上記構成によれば、発光素子は、エッチング液において上記水素の気泡が通過する領域に光を照射する。また、受光素子は、エッチング液を透過した透過光を受光する。自然酸化膜の除去された後にアルミニウムが続いてエッチングされれば、アルミニウムと酸との反応によって発生した水素の気泡が、発光素子から受光素子までの光の光路上を通過し、当該光は気泡によって散乱する。このとき受光素子の受光する透過光量は、自然酸化膜のエッチング時に比べて低下し、振動する。したがって、水素検知手段は、受光素子の受光する透過光量の低下もしくは振動を観測することによって、水素を迅速かつ感度よく検知することができる。
【００１５】
この結果、検出手段は、水素検知手段の出力に基づいてエッチングの終点を首尾よく検出することができる。
【００１６】
また、本発明に係るエッチング終点検出装置において、上記検出手段は、上記透過光の光量が予め定めた基準値を下回った時をもって上記エッチングの終点を検出することが好ましい。
【００１７】
上記構成において、透過光の光量の予め定めた基準値とは、自然酸化膜のエッチングが完了した後にアルミニウムがエッチングされた際、水素の発生によって低下した後の透過光量の値を適宜設定すればよい。
【００１８】
上記構成によれば、検出手段は、受光素子の受光する透過光の光量が予め定めた基準値を下回った時をもって上記エッチングの終点を検出する。このため、本発明に係るエッチング終点検出装置は、上記エッチングが確実に行われた時点を終点として検出することができる。
【００１９】
また、本発明に係るエッチング終点検出装置において、上記検出手段は、上記透過光の光量が、予め定めた以上に振動した時をもって上記エッチングの終点を検出してもよい。
【００２０】
上記構成において、予め定めた振動とは、自然酸化膜のエッチングが完了した後にアルミニウムがエッチングされた際、水素の発生によって透過光の光量が振動した時の当該振動に基づいて適宜設定すればよい。
【００２１】
上記構成によれば、検出手段は、受光素子の受光する透過光の光量が予め定めた以上に振動した時をもって上記エッチングの終点を検出する。このため、本発明に係るエッチング終点検出装置は、上記エッチングが確実に行われた時点を終点として検出することができる。
【００２２】
また、本発明に係るエッチング終点検出装置において、上記検出手段は、上記受光素子の出力する電圧信号を増幅するアンプと、当該増幅された電圧信号を予め定めた電圧により弁別するコンパレータ、または当該増幅された電圧信号を予め定めた周波数成分および振幅により弁別するスペクトルアナライザとを備えていることが好ましい。
【００２３】
上記構成において、受光素子は、当該受光素子の受光する透過光量に基づいた電圧信号を出力する。この電圧信号はアンプによって増幅され、コンパレータまたはスペクトルアナライザによって弁別される。
【００２４】
ここで、予め定めた電圧とは、透過光の光量が予め定めた基準値を下回った時に受光素子が出力する電圧信号の電圧に基づいて適宜設定すればよい。すなわち、自然酸化膜のエッチングが完了した後にアルミニウムがエッチングされた際、水素の発生によって低下した後の透過光を受光した受光素子が出力する電圧信号に基づいて適宜設定すればよい。
【００２５】
一方、予め定めた周波数成分および振幅とは、透過光の光量が予め定めた大きさ以上に振動した時の、受光素子が出力する電圧信号の周波数成分および振幅に基づいて適宜設定すればよい。すなわち、自然酸化膜のエッチングが完了した後にアルミニウムがエッチングされた際、水素の発生によって振動を開始した後の透過光量の値をスペクトルアナライザで測定して適宜設定すればよい。
【００２６】
上記構成によれば、検出手段は、受光素子の出力する電圧信号が予め定めた電圧を超えて変化した時をもって、あるいは、受光素子の出力する電圧信号が予め定めた周波数成分および振幅を超えた時をもって、上記エッチングの終点を検出することができる。したがって、本発明に係るエッチング終点検出装置は、上記エッチングが確実に行われた時点を終点として簡便に検出することができる。
【００２７】
また、本発明に係るエッチング終点検出装置において、上記アルミニウムは、シリコン（Ｓｉ）、炭化シリコン（ＳｉＣ）、窒化ガリウム（ＧａＮ）、またはガリウム砒素（ＧａＡｓ）からなる半導体基板上に形成されたアルミニウムパターンであってもよい。
【００２８】
上記構成において、自然酸化膜は半導体基板上のアルミニウムパターン表面に生成している。このため、自然酸化膜のエッチングが完了した後、続いてアルミニウムパターンがエッチングさると、水素は気泡として半導体基板上に発生する。
【００２９】
したがって、本発明に係るエッチング終点検出装置は、半導体基板上に形成されたアルミニウムパターンの表面に生成した自然酸化膜のエッチングに対しても適している。
【００３０】
また、本発明に係るエッチング終点検出装置において、上記受光素子の受光する上記透過光は、上記半導体基板表面で反射した反射光であってもよい。
【００３１】
上記構成において、受光素子は、エッチング液を透過中に半導体基板表面で反射した透過光を受光する。自然酸化膜の除去された後にアルミニウムが続いてエッチングされるとき、水素はアルミニウム表面から発生するため、発光素子から照射される光は半導体基板表面上の気泡によって散乱して、受光素子の受光する透過光量は低下し、振動する。
【００３２】
上記構成によれば、発光素子および受光素子を適宜配置することによって、水素検知手段が水素を検知することができる。
【００３３】
また、本発明に係るエッチング終点検出装置において、上記酸は、リン酸または塩酸を用いることができる。
【００３４】
例えば、リン酸により自然酸化膜のエッチングが行われる場合、以下の反応式（１）の反応が起こる。このとき、水素ガスは発生しない。一方、リン酸によりアルミニウムのエッチングが行われる場合、以下の反応式（２）の反応が起こり、水素ガスが発生する。
【００３５】
Ａｌ２Ｏ３＋２Ｈ３ＰＯ４→２ＡｌＰＯ４＋３Ｈ２Ｏ・・・（１）
Ａｌ＋２Ｈ３ＰＯ４→２ＡｌＰＯ４＋３Ｈ２↑・・・（２）
また、塩酸により自然酸化膜のエッチングが行われる場合、以下の反応式（３）の反応が起こる。このとき、水素ガスは発生しない。一方、塩酸によりアルミニウムのエッチングが行われる場合、以下の反応式（４）の反応が起こり、水素ガスが発生する。
【００３６】
Ａｌ２Ｏ３＋６ＨＣｌ→２ＡｌＣｌ３＋３Ｈ２Ｏ・・・（３）
２Ａｌ＋６ＨＣｌ→２ＡｌＰＯ４＋３Ｈ２↑・・・（４）
したがって、上記構成では、エッチング処理中の水素ガス発生によって自然酸化膜のエッチングの終点を確実に検出することができる。
【００３７】
本発明に係るエッチング終点検出方法は、酸を含むエッチング液によりアルミニウム表面の自然酸化膜をエッチングする際の当該エッチングの終点を検出するエッチング終点検出方法であって、上記問題を解決するために、上記自然酸化膜のエッチング時に、上記アルミニウムと上記酸との反応により発生した水素を検知してエッチング終点を検出することを特徴としている。
【００３８】
酸を含むエッチング液によりアルミニウム表面の自然酸化膜をエッチングする際、自然酸化膜と酸との反応によって水素が発生することはない。一方、自然酸化膜のエッチングが完了した後、そのままエッチングが続く状態にあれば、自然酸化膜の除去された後のアルミニウムが続いてエッチングされる。このとき、アルミニウムと酸との反応によって水素が発生する。
【００３９】
上記方法によれば、アルミニウムと酸との反応により発生した水素を検知して、エッチング終点を検出するため、当該エッチングの完了を速やかに検出することができる。したがって、本発明に係るエッチング終点検出方法を用いれば、エッチングの過不足を招くことなく、自然酸化膜のエッチングを適切に行うことができる。
【発明の効果】
【００４０】
本発明に係るエッチング終点検出装置は、酸を含むエッチング液によりアルミニウム表面の自然酸化膜をエッチングする際の当該エッチングの終点を検出するエッチング終点検出装置であって、上記アルミニウムと上記酸との反応により発生する水素を検知する水素検知手段と、上記水素検知手段の出力に基づいて上記自然酸化膜のエッチング終点を検出する検出手段ことを備えているため、エッチング処理中の水素ガス発生によって自然酸化膜のエッチングの終点を検出し、当該エッチングを過不足なく適切に行うことができる。
【発明を実施するための最良の形態】
【００４１】
〔実施形態１〕
本発明の第１の実施形態について図１を参照して説明すると以下の通りである。図１は、本実施形態におけるエッチング終点検出装置１０を示す概略図である。
【００４２】
まず、本実施形態におけるエッチング終点検出装置１０が設けられるエッチング装置の概略構成について簡単に説明する。上記エッチング装置は、基板２上に形成されたアルミニウム電極パッド１表面に生成した自然酸化膜（Ａｌ２Ｏ３）を除去するためにエッチングする装置であり、板搬送装置１７、搬送キャリア１８、および処理槽３を備えている。処理槽３の内部にはエッチング液４が満たされ、搬送キャリア１８内部には基板２が収容される。基板搬送装置１７は、基板２が収容された搬送キャリア１８を搬送して、処理槽３内のエッチング液４に浸漬させる。搬送キャリア１８はエッチング液４に浸漬されると、その内部にまでエッチング液４が充満し、基板２も共にエッチング液４に浸漬される。
【００４３】
エッチング液４としては、リン酸または塩酸を含むものが好ましい。また、基板２は、シリコン（Ｓｉ）、炭化シリコン（ＳｉＣ）、窒化ガリウム（ＧａＮ）、またはガリウム砒素（ＧａＡｓ）からなる半導体基板を用いることが出来る。
【００４４】
なお、本発明は、上述のエッチング装置に限られず、アルミニウム表面の自然酸化膜を酸によりエッチングする装置であれば適用することができる。
【００４５】
次に、本実施形態におけるエッチング終点検出装置１０について説明する。エッチング終点検出装置１０は、アルミニウム電極パッド１表面に生成した自然酸化膜のエッチングの終点を検出する装置であり、発光素子６、発光素子６と光ファイバー７ａを介して接続された放射窓８、受光窓９、受光窓９と光ファイバー７ｂを介して接続された受光素子１１、アンプ１２、およびコンパレータ１３を備えている。
【００４６】
発光素子６としては、可視および近赤外領域におけるＧａＮ（窒化ガリウム）系青色ＬＥＤ、ＧａＰ（ガリウムリン）系緑色ＬＥＤ、ＧａＡｌＡｓ（ガリウムアルミニウム砒素）系赤色ＬＥＤ、ＧａＡｌＡｓ系赤外ＬＥＤ、ＩｎＧａＮ（窒化ガリウムインジウム）系青色半導体レーザー、ＺｎＳＳｅ（セレン化硫化亜鉛）系あるいはＺｎＣｄＳｅ（セレン化亜鉛カドミウム）系緑色半導体レーザー、または、ＡｌＧａＩｎＰ系あるいはＧａＩｎＰ系赤色半導体レーザー等を用いることができる。
【００４７】
受光素子１１としては、フォトダイオード、ＣｄＳ、またはＣＣＤ等を用いることができる。
【００４８】
発光素子６および受光素子１１は、処理槽３の外側に設けられており、搬送キャリア１８と共に処理槽３内に浸漬される放射窓８および受光窓９とは、光ファイバー７ａまたは７ｂを介してそれぞれ接続されている。
【００４９】
発光素子６の発光する光は、基板２の近傍を透過すればよい。具体的には、アルミニウム電極パッド１から発生する水素ガス５の通過する領域を透過すればよい。
【００５０】
本実施形態では、放射窓８および受光窓９が搬送キャリア１８の側面上部にそれぞれ対向するように配置されており、発光素子６の発光する光は、光ファイバー７ａを介して放射窓８から放射され、図１中矢印に示すように、搬送キャリア１８に収容された基板２の上方を透過している。基板２の近傍を透過した光はその後、受光窓９に入射され、光ファイバー７ｂを介して受光素子１１に受光される。
【００５１】
次に、エッチング終点検出装置１０を用いた、エッチング終点の検出について説明する。
【００５２】
まず、基板２がエッチング液４に浸漬されると、アルミニウム電極パッド１表面に形成された自然酸化膜のエッチングが開始される。このときの反応式は、エッチング液４がリン酸である場合には以下の反応式（１）となり、エッチング液４が塩酸である場合には以下の反応式（２）となる。また、基板２がエッチング液４に浸漬された後には、発光素子６が発光を開始する。
【００５３】
Ａｌ２Ｏ３＋２Ｈ３ＰＯ４→２ＡｌＰＯ４＋３Ｈ２Ｏ・・・（１）
Ａｌ２Ｏ３＋６ＨＣｌ→２ＡｌＣｌ３＋３Ｈ２Ｏ・・・（２）
反応式（１）または（２）に示すように、自然酸化膜のエッチングが行われている間、水素が発生することはない。このため、受光素子１１の受光する透過光の光量には変化がない。
【００５４】
その後、自然酸化膜のエッチングが完了すると、続いて、アルミニウム電極パッド１のアルミニウム（Ａｌ）のエッチングが開始される。このときの反応式は、エッチング液４がリン酸である場合には以下の反応式（３）となり、エッチング液４が塩酸である場合には以下の反応式（４）となる。
【００５５】
Ａｌ＋２Ｈ３ＰＯ４→２ＡｌＰＯ４＋３Ｈ２↑・・・（３）
２Ａｌ＋６ＨＣｌ→２ＡｌＰＯ４＋３Ｈ２↑・・・（４）
反応式（３）または（４）に示すように、アルミニウム電極パッド１のエッチングが開始されると、水素ガス５が発生する。水素ガス５はエッチング液４中で気泡となり、発光素子６の光が放射窓８から受光窓９に達するまでの光路を横切る。このため、放射窓８から照射される光は、水素ガス５の気泡によって散乱されて、受光窓９に入射される光の光量（透過光量）は低下や振動を生じる。
【００５６】
なお、発光素子６がＬＥＤおよびレーザーのいずれであっても、透過光量の低下や振動は明瞭に検出されうる。
【００５７】
受光素子１１は、その受光する透過光量に基づいた電圧信号を出力し、この電圧信号はアンプ１２によって増幅される。
【００５８】
自然酸化膜のエッチングの終点を透過光量の低下によって検出する場合、アンプ１２によって増幅された電圧信号は、コンパレータ１３によって予め定めた電圧により弁別される。ここで、予め定めた電圧とは、自然酸化膜のエッチングが完了した後にアルミニウム電極パッド１がエッチングされた際、低下した透過光を受光した受光素子１１が出力する電圧に基づいて適宜設定すればよい。この弁別によって、自然酸化膜のエッチングの終点が判定される。
【００５９】
また、本実施形態において、コンパレータ１３は、パイロットランプ１４およびタイマー１５と各々接続されており、タイマー１５は、パイロットランプ１６および基板搬送装置１７と各々接続されている。
【００６０】
自然酸化膜のエッチング完了後、コンパレータ１３によって弁別された電圧信号は、パイロットランプ１４を点灯させる。このパイロットランプ１４は、自然酸化膜のエッチング完了を示すものとして機能する。
【００６１】
パイロットランプ１４の点灯と同時にタイマー１５を起動すれば、必要に応じてオーバーエッチングを行うことができる。例えば、タイマー１５を１０〜２０秒程度に設定すれば、オーバーエッチングを１０〜２０秒程度行うことができる。タイマー１５に設定した時間が経過した時点で、パイロットランプ１６が点灯されれば、オーバーエッチングを含むエッチング処理の完了が示される。
【００６２】
パイロットランプ１６の点灯と同時に、基板搬送装置１７に信号が送られると、基板２を処理槽３から引き上げてエッチングを終了することができる。引き上げた後の基板２は、エッチングの次工程にある水洗槽に投入すればよい。
【００６３】
また、本実施形態おいては、自然酸化膜のエッチングの終点を、透過光量の低下ではなく、透過光量の振動によって検出してもよい。自然酸化膜のエッチングの終点を透過光量の振動によって検出する場合、コンパレータ１３に代えて、スペクトルアナライザ２４を用いることが好ましい。アンプ１２によって増幅された電圧信号は、スペクトルアナライザ２４によって、予め定めた周波数成分および振幅により弁別される。ここで、予め定めた周波数成分および振幅とは、自然酸化膜のエッチングが完了した後にアルミニウム電極パッド１がエッチングされた際、水素ガス５の発生によって振動を開始した後の透過光量の値をスペクトルアナライザで測定して、適宜設定すればよい。スペクトルアナライザ２４によって弁別された電圧信号は、上述と同様に、パイロットランプ１４を点灯させたり、タイマー１５を起動させたりすることができる。
【００６４】
また、本実施形態の変形例として、発光素子６の発光する光は、基板２の表面で反射されたものであってもよい。
【００６５】
例えば図２は、本実施形態の変形例であるエッチング終点検出装置２０を示す図である。図２に示すように、搬送キャリア１８の側面には、放射窓８および受光窓９の代わりとして、放射受光窓２３が設けられている。放射受光窓２３は、発光素子６および受光素子１１の各々と、光ファイバー７ａまたは７ｂを介して接続されている。
【００６６】
放射受光窓２３は、放射受光窓２３から照射される光が、処理槽３に収容される基板２の表面において垂直入射／垂直反射するように配置されればよい。この配置によれば、放射受光窓２３は、エッチング液４を透過中に基板２で反射した透過光を受光することができる。
【００６７】
〔実施形態２〕
本発明の第２の実施形態について図３を参照して説明すると以下の通りである。図３は、本実施形態におけるエッチング終点検出装置３０を示す概略図である。
【００６８】
上述した実施形態１に対する本実施形態の主な相違点は、光ファイバーを介さずに、発光素子６から照射された光が直線的に受光素子１１に受光される点にある。したがって、以下では、上記相違点を中心に説明する。なお、実施形態１と同一の部材には同一の番号を付している。
【００６９】
本実施形態では、図３に示すように、発光素子６および受光素子１１が、処理槽３の外側に配置されている。また、処理槽３の側面上部には、ビューポート１９ａおよび１９ｂが対面して配置されており、搬送キャリア１８の側面上部には、光を透過する壁部２１ａおよび２１ｂが対面して配置されている。これらビューポート１９ａおよび１９ｂ、壁部２１ａおよび２１ｂ、発光素子６、ならびに受光素子１１は一直線上に配置されている。この配置において、発光素子６の発光する光は、基板２の近傍、すなわちアルミニウム電極パッド１から発生する水素ガス５の通過する領域を透過するように、処理槽３に収容される基板２の上部を透過して受光素子１１に受光される。
【００７０】
本実施形態のように、処理槽３の外側から光を照射する場合には、発光素子６としてレーザーを用いることが好ましい。
【００７１】
なお、本実施形態におけるエッチング終点検出装置３０の動作については、実施形態１を参照すればよい。
【００７２】
本実施形態においても、上述の実施形態１と同様に、コンパレータ１３に代えてスペクトルアナライザ２４を用い、自然酸化膜のエッチングの終点を、受光素子１１の受光する透過光量の振動によって検出することができる。
【００７３】
また、本実施形態の変形例として、受光素子１１の受光する光は、基板２またはアルミニウム電極パッド１において反射されたものであってもよい。例えば図４は、本実施形態の変形例であるエッチング終点検出装置４０を示す図である。図４に示すように、エッチング終点検出装置４０は、発光素子６および受光素子１１の代わりとして、発光／受光一体型素子２２を備えている。
【００７４】
発光／受光一体型素子２２の配置については、放射受光窓１７から照射される光が、処理槽３に収容される基板２の表面において垂直入射／垂直反射するように配置されることが好ましい。この配置によれば、発光／受光一体型素子２２は、エッチング液を透過中に基板２で反射した透過光を受光することができる。
【００７５】
上述した実施形態におけるエッチング終点検出装置によれば、メッキなどの前処理として、アルミニウム上に生成した自然酸化膜を酸によりエッチングするに際して、エッチングの完了後の応答速度を速くすることができる。また、エッチング液４が少なく、水素発生量が少量であっても、自然酸化膜のエッチングの終点を感度よく検出することができる。
【００７６】
なお、本発明に係るエッチング終点検出装置は上述の実施形態に限られず、例えば水素検出手段として図５に示すような従来のガスセンサーを用いたものも、本発明の範囲である。図５において、基板１２０は処理槽１２２内のエッチング液１２１に浸漬され、発生した水素は、真空ポンプ１２６によって、脱雰囲気層１２２、乾燥機１２４を経てガスセンサー１２５に移送される。図５に示すような従来のガスセンサーは、反応速度や検出感度などの点で上述の実施形態に及ばないものの、水素検出手段として用いられてもよい。
【００７７】
また、本発明に係るエッチング終点検出装置は上述の実施形態に限られず、自然酸化膜のエッチングの終点を透過光量の振動によって検出する手段として、スペクトルアナライザ２４の代わりにより安価な交流電圧計を用いてもよい。この場合、交流電圧計は電圧変化を利用して弁別を行うことができる。
【産業上の利用可能性】
【００７８】
本発明に係るエッチング終点検出装置は、例えば、メッキ等の前処理として、アルミニウム表面上に生じている自然酸化膜を除去する際のエッチングにおいて、好適に利用することができる。
【図面の簡単な説明】
【００７９】
【図１】本発明の第１の実施形態に係るエッチング終点検出装置を概略的に示す模式図である。
【図２】本発明の第１の実施形態の変形例に係るエッチング終点検出装置を概略的に示す模式図である。
【図３】本発明の第２の実施形態に係るエッチング終点検出装置を概略的に示す模式図である。
【図４】本発明の第２の実施形態の変形例に係るエッチング終点検出装置を概略的に示す模式図である。
【図５】従来の水素検出手段を概略的に示す模式図である。
【符号の説明】
【００８０】
１    アルミニウム電極パッド
２    基板
４    エッチング液
６    発光素子
１１  受光素子
１２  アンプ
１３  コンパレータ
１０、２０、３０、４０  エッチング終点検出装置
【図１】
2010129884.tif 000003
【図２】
2010129884.tif 000004
【図３】
2010129884.tif 000005
【図４】
2010129884.tif 000006
【図５】
2010129884.tif 000007